(57)【要約】      （修正有）【課題】カルバゾイル基を有する化合物を含み、透明性に優れた硬化性組成物および成形体を提供すること。【解決手段】  一般式（１）で表される繰り返し単位を有する化合物（Ａ）と反応性希釈剤（Ｂ）とを含む硬化性組成物であって、化合物（Ａ）と反応性希釈剤（Ｂ）のＳＰ値の差が１．２以下である、硬化性組成物。2009096862.tif 000007【選択図】なし【特許請求の範囲】
【請求項１】
一般式（１）で表される繰り返し単位を有する化合物（Ａ）と反応性希釈剤（Ｂ）とを含む硬化性組成物であって、化合物（Ａ）と反応性希釈剤（Ｂ）のＳＰ値の差が１．２以下である、硬化性組成物。
【化１】
2009096862.tif 000006
（式中、Ｒは、水素原子またはメチル基を表す。ＯＡは、直鎖または分岐のオキシエチレン、オキシプロピレン、およびオキシブチレンからなる群より選択される少なくとも１種のオキシアルキレン鎖を表す。ｎは、１〜１００の整数を表す。）
【請求項２】
前記化合物（Ａ）が、１分子中に２個以上の不飽和二重結合を有する化合物である、請求項１に記載の硬化性組成物。
【請求項３】
請求項１または２に記載の硬化性組成物を硬化させて得られる成形体。
【発明の詳細な説明】
【技術分野】
【０００１】
本発明は、硬化性組成物および該硬化性組成物を硬化させて得られる成形体に関する。
【背景技術】
【０００２】
近年、プラスチック材料の光学用物品への進出は著しく、液晶ディスプレイ用パネル、カラーフィルター用保護膜、眼鏡レンズ、フレネルレンズ、レンチキュラーレンズ、ＴＦＴ（Ｔｈｉｎ  Ｆｉｌｍ  Ｔｒａｎｓｉｓｔｏｒ）用のプリズムレンズシート、非球面レンズ、光ディスク用コーティング剤および接着剤、光ファイバー用コア材およびクラッド材、光ファイバー接続用接着剤、光導波路用コア材およびクラッド材等の様々な光学用物品への検討が盛んに行われている。プラスチック材料は成形加工が容易なこと、軽いこと等の特徴から幅広い用途に用いられるようになっている。
【０００３】
光学レンズ等の光学部材用途として用いられている透明プラスチックにおいて、要求される性能として重要なものには、高屈折率、低比重、成形性、耐熱性、耐光性、復元性、耐衝撃性、高い硬度、低吸水性、成型品の歪精度、染色性等が挙げられる。近年では、これら特性の更なる向上が要求されるようになり、各種モノマー、オリゴマー、あるいはポリマーを用いて各種光学用途に応用可能なプラスチック材料が検討されてきた。
【０００４】
通常、プラスチック材料を構造的に高屈折率な材料にする場合、プラスチック材料の分子構造中に芳香族環や不飽和基等のπ電子共役系の構造を導入する、もしくはフッ素原子以外のハロゲン原子、硫黄原子、リン原子等の孤立電子対を有する原子を導入する等の方法がある。プラスチック材料の分子構造中に芳香族環を導入する場合は、導入される芳香族環の数により効果的に屈折率を高くすることができる。しかし、プラスチック材料、特にモノマーの場合においては、１分子中に芳香族環が多く入りすぎると成形時の硬化性が悪くなったり、硬化した場合であっても硬化して得られた光学部材そのものが黄変したり、硬度が高くなったものの脆くなったり、光学部材そのものの比重が大きくなる等の問題を生じる。また不飽和基を多く導入する方法では、それほど効果的な屈折率の上昇は期待できず、むしろ熱や光に対する安定性が悪くなることが懸念される。プラスチック材料の分子構造中にフッ素原子以外のハロゲン原子を導入する方法は、プラスチック材料そのものの屈折率を高くする効果は大きいが、ハロゲン原子を導入すればするほど硬化して得られる光学部材の比重が極めて大きくなり、さらには透明感のある硬化物が得られなかったり、耐衝撃性が悪くなったり、一般の分散染料による染色性に問題が生じることがある。プラスチック材料の分子構造中に硫黄原子を導入する方法も屈折率を高くする効果は大きいが、一般に硬化する前の樹脂組成物そのもの、あるいは硬化物から臭気が生じやすい。プラスチック材料の分子構造中にリン原子を導入する方法も、リン原子の導入が少ないと屈折率を高くする効果が十分に得られず、リン原子の導入がある程度多くなると硬化物そのものが脆くなったり、白化によって透明性が悪くなったり、吸水性が向上して耐水性が悪くなる可能性が強くなる。
【０００５】
一方、カルバソイル基を有する化合物は、高屈折率、フォトリフラクティブ性、光導電性、正孔移送性等の光学特性に優れることが知られており、上記光学部材のみならず、ホログラム材料、あるいは複写機、プリンタ、ファクシミリ等の画像形成用トナーや画像形成部材、有機ＥＬデバイス等への応用が期待されている（例えば、特許文献１〜３）。特に最近では、プラスチック材料に対する高屈折率化への要望から、カルバゾイル基を有する化合物の高屈折率が着目され、新規な透明性の高いプラスチック材料を開発する試みが多数行われている。しかし、低分子量のカルバゾール化合物を樹脂組成物に添加して用いる場合、ポリマーとの溶解性が悪く、均一に混合できないことが多い。また、強制的に均一混合を行った場合でも、樹脂マトリックスからのブリードアウト等の問題が発生する。また、反応性カルバゾール化合物であるＮ−ビニルカルバゾール（ＮＶＣｚ）は、低溶解性に加え、低共重合性、および毒性等の問題を有している。ＮＶＣｚの重合体であるポリＮ−ビニルカルバゾールは、溶剤や可塑剤との相溶性が極めて悪く、さらに得られた成形体においても脆弱性や低靭性の問題から実用性が不十分である。従って、容易に硬化物を得ることができ、硬化成形体が高屈折率であって、透明性が高く、かつ取り扱いが容易なプラスチック材料が切望されている。
【特許文献１】特許第３１２４３４３号
【特許文献２】特開平６−１６７２０号
【特許文献３】特開平５−２１０３４４号
【発明の開示】
【発明が解決しようとする課題】
【０００６】
本発明は、上記課題を解決するためになされたものであり、その目的とするところは、カルバゾイル基を有する化合物を含み、透明性に優れた硬化性組成物および成形体を提供することにある。
【課題を解決するための手段】
【０００７】
本発明の硬化性組成物は、一般式（１）で表される繰り返し単位を有する化合物（Ａ）と反応性希釈剤（Ｂ）とを含む硬化性組成物であって、化合物（Ａ）と反応性希釈剤（Ｂ）のＳＰ値の差が１．２以下である。
【化１】
2009096862.tif 000002
（式中、Ｒは、水素原子またはメチル基を表す。ＯＡは、直鎖または分岐のオキシエチレン、オキシプロピレン、およびオキシブチレンからなる群より選択される少なくとも１種のオキシアルキレン鎖を表す。ｎは、１〜１００の整数を表す。）
【０００８】
好ましい実施形態においては、上記化合物（Ａ）が、１分子中に２個以上の不飽和二重結合を有する化合物である。
【０００９】
本発明の別の局面によれば、成形体が提供される。該成形体は、上記硬化性組成物を硬化させて得られる。
【発明の効果】
【００１０】
本発明によれば、カルバゾイル基を有する化合物を含み、透明性に優れた硬化性組成物および成形体を得ることができる。
【発明を実施するための最良の形態】
【００１１】
《硬化性組成物》
本発明の硬化性組成物は、一般式（１）で表される繰り返し単位を有する化合物（Ａ）と反応性希釈剤（Ｂ）とを含み、化合物（Ａ）と反応性希釈剤（Ｂ）のＳＰ値の差が１．２以下である。化合物（Ａ）と反応性希釈剤とを含むことにより、本発明の硬化性組成物は、液状となるので成形性が良好であり、かつ、硬化後も相分離を起こさないので透明性が高い成形体が得られ得る。
【００１２】
化合物（Ａ）と反応性希釈剤（Ｂ）のＳＰ値の差は、１．２以下であり、好ましくは１．１以下であり、より好ましくは１以下である。ＳＰ値の差を１．２以下にすることにより、硬化性組成物の透明性を一層向上させ得る。なお、本発明においては、硬化性組成物が化合物（Ａ）として複数の化合物を含む場合、最も含有量の多い化合物のＳＰ値を化合物（Ａ）のＳＰ値とする。ここで、最も含有量が多い化合物が複数ある場合、それらの化合物のＳＰ値の平均を化合物（Ａ）のＳＰ値とする。反応性希釈剤（Ｂ）のＳＰ値についても同様である。
【００１３】
ＳＰ値は、Ａｃｃｅｌｒｙｓ  Ｓｏｆｔｗａｒｅ，  Ｉｎｃ．製、Ｍａｔｅｒｉａｌｓ  ＳｔｕｄｉｏＲＶｅｒ４．２のＳｙｎｔｈｉａモジュールを用いて計算することにより求められる。本発明においては、Ｆｅｄｏｒ法を用い、２９８ＫでのＳＰ値を計算にて求めた。なお、一般式（１）で表される繰り返し単位を有する化合物（Ａ）のＳＰ値は、分子量を１００，０００として計算した値である。
【００１４】
Ａ．一般式（１）で表される繰り返し単位を有する化合物（Ａ）
一般式（１）で表される繰り返し単位を有する化合物（Ａ）（以下、「化合物（Ａ）」と称する場合がある。）としては、任意の適切な化合物が採用され得る。化合物（Ａ）は、一般式（１）で表される構造を有することにより、他のポリマーやラジカル重合性材料との相溶性が高くなるので、これらの材料と混合した場合でも、相分離等の問題が実質的に生じない。そのため、本発明の硬化性組成物は、高い透明性を有し得る。化合物（Ａ）は、好ましくは１分子中に２個以上の不飽和二重結合を有する。このような化合物を用いた硬化性組成物は、硬化によって緻密な架橋構造を形成するので、高靭性および高強度であり、透明性に一層優れた成形体を得ることができる。本発明においては、化合物（Ａ）を１種のみ用いてもよく、２種以上併用してもよい。
【化２】
2009096862.tif 000003
（式中、Ｒは、水素原子またはメチル基を表す。ＯＡは、直鎖または分岐のオキシエチレン、オキシプロピレン、およびオキシブチレンからなる群より選択される少なくとも１種のオキシアルキレン鎖を表す。ｎは、１〜１００の整数を表す。）
【００１５】
一般式（１）中、ＯＡは、好ましくは直鎖のオキシエチレン鎖または分岐のオキシプロピレン鎖、より好ましくは直鎖のオキシエチレン鎖である。ｎは、好ましくは１〜８０、より好ましくは１〜５０、さらに好ましくは１〜２０、特に好ましくは１〜１０の整数である。ｎが１００を超えると、カルバゾイル基の含有量が相対的に低下するので、カルバゾイル基の効果（例えば、高屈折率）が十分に得られないこと、得られる成形体が軟質化して耐熱性が低下すること等の問題が生じる場合がある。
【００１６】
化合物（Ａ）は、任意の適切な方法によって調製され得る。例えば、一般式（２）で表される化合物を含む単量体組成物を重合させる方法が挙げられる。
【化３】
2009096862.tif 000004
（式中、Ｒは、水素原子またはメチル基を表す。ＯＡは、直鎖または分岐のオキシエチレン、オキシプロピレン、およびオキシブチレンからなる群より選択される少なくとも１種のオキシアルキレン鎖を表す。ｎは、１〜１００の整数を表す。）
【００１７】
一般式（２）中、ＯＡは、好ましくは直鎖のオキシエチレン鎖または分岐のオキシプロピレン鎖、より好ましくは直鎖のオキシエチレン鎖である。ｎは、好ましくは１〜８０、より好ましくは１〜５０、さらに好ましくは１〜２０、特に好ましくは１〜１０の整数である。
【００１８】
一般式（２）で表される化合物は、任意の適切な方法で調製され得る。例えば、Ｎ−（ヒドロキシアルキル）カルバゾールのエステル化反応を用いて調製され得る。
【００１９】
単量体組成物中における一般式（２）で表される化合物の含有量の下限は、好ましくは１重量％以上、より好ましくは５重量％以上、さらに好ましくは１０重量％以上である。同様に、含有量の上限は、好ましくは９９重量％以下、より好ましくは８０重量％以下、さらに好ましくは７０重量％以下である。このような含有量に設定することによって、取り扱いの容易な硬化性組成物が得られ得る。さらに、透明性に優れ、かつ、高屈折率な成形体が得られ得る。
【００２０】
単量体組成物は、必要に応じて、他の重合性単量体を含み得る。他の重合性単量体としては、例えば、メチル（メタ）アクリレート、エチル（メタ）アクリレート、プロピル（メタ）アクリレート、ブチル（メタ）アクリレート、２−エチルヘキシル（メタ）アクリレート、ｎ−ノニル（メタ）アクリレート、ラウリル（メタ）アクリレート、シクロヘキシル（メタ）アクリレート、ベンジル（メタ）アクリレート、シクロヘキシルメチル（メタ）アクリレート、メトキシエチル（メタ）アクリレート、エトキシエチル（メタ）アクリレート、メトキシエトキシエチル（メタ）アクリレート、エトキシエトキシエチル（メタ）アクリレート、メトキシポリエチレングリコール（メタ）アクリレート、２−ヒドロキシエチル（メタ）アクリレート、４−ヒドロキシブチル（メタ）アクリレート、ポリエチレングリコール（メタ）アクリレート、（メタ）アクリル酸、Ｎ，Ｎ−ジメチルアミノエチル（メタ）アクリレート、α−ヒドロキシメチルアクリル酸メチル、α−ヒドロキシメチルアクリル酸エチル、α−ヒドロキシメチルアクリル酸ブチル等の単官能（メタ）アクリレート類；Ｎ，Ｎ−ジメチル（メタ）アクリルアミド、Ｎ−メチロール（メタ）アクリルアミド等の単官能（メタ）アクリルアミド類；メチルビニルエーテル、エチルビニルエーテル、プロピルビニルエーテル、ブチルビニルエーテル、２−エチルヘキシルビニルエーテル、ｎ−ノニルビニルエーテル、ラウリルビニルエーテル、シクロヘキシルビニルエーテル、メトキシエチルビニルエーテル、エトキシエチルビニルエーテル、メトキシエトキシエチルビニルエーテル、エトキシエトキシエチルビニルエーテル、メトキシポリエチレングリコールビニルエーテル、２−ヒドロキシエチルビニルエーテル、４−ヒドロキシブチルビニルエーテル、ジエチレングリコールモノビニルエーテル、ポリエチレングリコールビニルエーテル、クロルエチルビニルエーテル等の単官能ビニルエーテル類、Ｎ−ビニルピロリドン、Ｎ−ビニルカプロラクタム、Ｎ−ビニル−Ｎ−メチルホルムアミド、Ｎ−ビニルイミダゾール、Ｎ−ビニルホルムアミド、Ｎ−ビニルアセトアミド等の単官能Ｎ−ビニル化合物類；スチレン、α−メチルスチレン、ビニルトルエン、酢酸アリル、酢酸ビニル、プロピオン酸ビニル、安息香酸ビニル等の単官能ビニル化合物類；無水マレイン酸、マレイン酸、マレイン酸ジメチル、マレイン酸ジエチル、マレイン酸モノメチル、マレイン酸モノエチル、フマル酸、フマル酸ジメチル、フマル酸ジエチル、フマル酸モノメチル、フマル酸モノエチル、無水イタコン酸、イタコン酸、イタコン酸ジメチル、イタコン酸ジエチル、イタコン酸モノメチル、イタコン酸モノエチル、メチレンマロン酸、メチレンマロン酸ジメチル、メチレンマロン酸モノメチル、桂皮酸、桂皮酸メチル、桂皮酸エチル、クロトン酸、クロトン酸メチル、クロトン酸エチル等の単官能α，β−不飽和化合物類が挙げられる。本発明においては、他の単量体を１種のみ用いてもよく、２種以上併用してもよい。
【００２１】
単量体組成物中における「他の重合性単量体」の含有量の下限は、好ましくは１重量％以上、より好ましくは５重量％以上、さらに好ましくは１０重量％以上である。同様に、含有量の上限は、好ましくは９９重量％以下、より好ましくは９０重量％以下、さらに好ましくは８０重量％以下である。単量体組成物中に「他の重合性単量体」を上記範囲で共重合成分として加えることにより、相溶性に優れ、各種用途の要求物性を満足し、かつ、十分な靭性および強度を有する成形体を提供し得る共重合体が得られ得る。
【００２２】
単量体組成物の重合方法としては、任意の適切な方法が採用され得る。例えば、溶液重合、懸濁重合、およびエマルション重合が挙げられる。好ましくは溶液重合である。
【００２３】
溶液重合に用いられる溶媒としては、任意の適切な溶媒を採用し得る。好ましくは、ベンゼン、トルエン、キシレン等の芳香族炭化水素類；ペンタン、ヘキサン、シクロペンタン、シクロヘキサン等の脂肪族炭化水素類；セロソルブ、ブチルセロソルブ等のセロソルブ類；カルビトール、ブチルカルビトール等のカルビトール類；セロソルブアセテート、カルビトールアセテート、（ジ）エチレングリコールモノメチルエーテルアセテート、（ジ）プロピレングリコールモノメチルエーテルアセテート、グルタル酸（ジ）メチル、コハク酸（ジ）メチル、アジピン酸（ジ）メチル、酢酸エチル、酢酸ブチル等のエステル類；アセトン、シクロヘキサノン、メチルイソブチルケトン、メチルエチルケトン等のケトン類；ジエチルエーテル、エチレングリコールジメチルエーテル、（ジ）エチレングリコールジメチルエーテル、ジオキサン、テトラヒドロフラン等のエーテル類等；スルホラン、ジメチルスルホンホキシド、ジクロロメタン、クロロホルム等が用いられる。上記溶媒は、１種のみ用いても良いし、２種以上併用しても良い。
【００２４】
溶液重合においては、代表的には、反応系内に予め溶媒を仕込んでおき、次いで、単量体溶液および開始剤溶液を滴下する。必要に応じて、メルカプタン化合物等の連鎖移動剤溶液を滴下してもよい。各溶液の濃度については、任意の適切な濃度を採用し得る。
【００２５】
開始剤としては、任意の適切な開始剤を採用し得る。具体的には、後述のラジカル重合性開始剤が好ましく用いられる。開始剤は、１種のみ用いても良いし、２種以上を併用しても良い。
【００２６】
開始剤の使用量は、単量体の種類、濃度等に応じて適切に設定され得る。開始剤の使用量の下限は、単量体組成物１００重量部に対して、通常、０．１重量部以上、好ましくは０．５重量部以上、さらに好ましくは１重量部以上である。同様に、使用量の上限は、通常、２０重量部以下、好ましくは１５重量部以下、さらに好ましくは１０重量部以下である。開始剤の使用量を上記範囲に設定することによって、重量平均分子量が数千〜数万の重合体を得ることができる。
【００２７】
滴下に要する時間（滴下時間）は、好ましくは６０分以上、より好ましくは９０分以上であり、好ましくは４２０分以下、より好ましくは３００分以下、さらに好ましくは２４０分以下である。滴下時間は、滴下する単量体や開始剤の種類によって、それぞれ異なっていても良い。滴下時間が６０分未満であると、重合発熱が大きくなりすぎる場合がある。この場合、温度制御が困難になるので、得られる重合体の分子量分布が大きくなるおそれある。滴下時間が４２０分を超えると、生産性の点で問題が生じるおそれがある。
【００２８】
上記重合反応における重合温度は、開始剤によって、任意の適切な温度を採用し得る。重合温度は、通常、５０℃以上、好ましくは６０℃以上、より好ましくは７０℃以上であり、通常、１８０℃以下、好ましくは１６０℃以下、より好ましくは１４０℃以下である。重合温度は、重合反応中、一定であってもよく、段階的に変化させてもよい。重合温度が高すぎると、得られる重合体の分子量分布が大きくなるおそれがある。重合温度が低すぎると、未反応の単量体の残存量が増加するおそれがある。なお、重合温度とは、重合反応中の反応溶液の温度をいう。重合温度の測定方法や制御手段については、任意の適切な方法や手段を採用し得る。例えば、一般に使用される装置を用いて測定すれば良い。
【００２９】
代表的には、滴下終了後の反応液をさらに熟成させる。熟成時間は、好ましくは１０分以上、より好ましくは２０分以上であり、好ましくは４２０分以下、より好ましくは３６０分以下である。熟成時間が１０分間未満の場合には、熟成が不十分なために単量体成分が残ることがあり、残存単量体に起因する不純物が形成して性能低下等を招くおそれがある。熟成時間が４２０分間を超える場合には、生産性の点で問題が生じたり、着色が生じるおそれがある。
【００３０】
反応終了後、得られた化合物（Ａ）は、再沈殿法等の任意の適切な精製方法により、精製することができる。
【００３１】
１分子中に２個以上の不飽和二重結合を有する化合物（Ａ）を調製する方法としては、例えば、一般式（２）で表される化合物と反応可能な官能基を有するラジカル重合性化合物とを含む単量体組成物を上記と同様に重合させて共重合体（以下、「官能基含有共重合体」と称する場合がある。）を得、次いで、該官能基含有共重合体が含有する官能基と反応可能な官能基を有する不飽和二重結合含有単量体を反応させる方法が挙げられる。
【００３２】
官能基を有するラジカル重合性化合物としては、好ましくは（メタ）アクリル酸、β−カルボキシエチルアクリレート、マレイン酸、イタコン酸等のカルボキシル基含有ラジカル重合性化合物；２−ヒドロキシエチル（メタ）アクリレート、２−ヒドロキシプロピル（メタ）アクリレート、４−ヒドロキシブチル（メタ）アクリレート、４−ヒドロキシメチルシクロヘキシルメチル（メタ）アクリレート等の水酸基含有ラジカル重合性化合物；無水マレイン酸、無水イタコン酸等の酸無水物基含有ラジカル重合性化合物；グリシジル（メタ）アクリレート、３，４−エポキシシクロヘキシルメチル（メタ）アクリレート、１−メチル−１，２−エポキシエチル（メタ）アクリレート等のエポキシ基含有ラジカル重合性化合物；２−イソシアナトエチル（メタ）アクリレート、２−（２−イソシアナトエトキシ）エチル（メタ）アクリレート、１，１’−（ビスアクリロイルオキシメチル）エチルイソシアネート等のイソシアネート基含有ラジカル重合性化合物；（メタ）アクリル酸２−ビニロキシエチル、（メタ）アクリル酸３−ビニロキシプロピル、（メタ）アクリル酸１−メチル−２−ビニロキシエチル、（メタ）アクリル酸２−ビニロキシプロピル、（メタ）アクリル酸４−ビニロキシブチル、（メタ）アクリル酸１−メチル−３−ビニロキシプロピル、（メタ）アクリル酸１−ビニロキシメチルプロピル、（メタ）アクリル酸２−メチル−３−ビニロキシプロピル、（メタ）アクリル酸１，１−ジメチル−２−ビニロキシエチル、（メタ）アクリル酸３−ビニロキシブチル、（メタ）アクリル酸１−メチル−２−ビニロキシプロピル、（メタ）アクリル酸２−ビニロキシブチル、（メタ）アクリル酸４−ビニロキシシクロヘキシル、（メタ）アクリル酸６−ビニロキシヘキシル、（メタ）アクリル酸４−ビニロキシメチルシクロヘキシルメチル、（メタ）アクリル酸３−ビニロキシメチルシクロヘキシルメチル、（メタ）アクリル酸２−ビニロキシメチルシクロヘキシルメチル、（メタ）アクリル酸ｐ−ビニロキシメチルフェニルメチル、（メタ）アクリル酸ｍ−ビニロキシメチルフェニルメチル、（メタ）アクリル酸ｏ−ビニロキシメチルフェニルメチル、（メタ）アクリル酸２−（ビニロキシエトキシ）エチル、（メタ）アクリル酸２−（ビニロキシイソプロポキシ）エチル、（メタ）アクリル酸２−（ビニロキシエトキシ）プロピル、（メタ）アクリル酸２−（ビニロキシエトキシ）イソプロピル、（メタ）アクリル酸２−（ビニロキシイソプロポキシ）プロピル、（メタ）アクリル酸２−（ビニロキシイソプロポキシ）イソプロピル、（メタ）アクリル酸２−（ビニロキシエトキシエトキシ）エチル、（メタ）アクリル酸２−（ビニロキシエトキシイソプロポキシ）エチル、（メタ）アクリル酸２−（ビニロキシイソプロポキシエトキシ）エチル、（メタ）アクリル酸２−（ビニロキシイソプロポキシイソプロポキシ）エチル、（メタ）アクリル酸２−（ビニロキシエトキシエトキシ）プロピル、（メタ）アクリル酸２−（ビニロキシエトキシイソプロポキシ）プロピル、（メタ）アクリル酸２−（ビニロキシイソプロポキシエトキシ）プロピル、（メタ）アクリル酸２−（ビニロキシイソプロポキシイソプロポキシ���プロピル、（メタ）アクリル酸２−（ビニロキシエトキシエトキシ）イソプロピル、（メタ）アクリル酸２−（ビニロキシエトキシイソプロポキシ）イソプロピル、（メタ）アクリル酸２−（ビニロキシイソプロポキシエトキシ）イソプロピル、（メタ）アクリル酸２−（ビニロキシイソプロポキシイソプロポキシ）イソプロピル、（メタ）アクリル酸２−（ビニロキシエトキシエトキシエトキシ）エチル、（メタ）アクリル酸２−（ビニロキシエトキシエトキシエトキシエトキシ）エチル、（メタ）アクリル酸２−（イソプロペノキシエトキシ）エチル、（メタ）アクリル酸２−（イソプロペノキシエトキシエトキシ）エチル、（メタ）アクリル酸２−（イソプロペノキシエトキシエトキシエトキシ）エチル、（メタ）アクリル酸２−（イソプロペノキシエトキシエトキシエトキシエトキシ）エチル、（メタ）アクリル酸ポリエチレングリコールモノビニルエーテル、（メタ）アクリル酸ポリプロピレングリコールモノビニルエーテル等のビニルエーテル基含有ラジカル重合性化合物；等が挙げられる。
【００３３】
単量体組成物中における官能基を有するラジカル重合性化合物の含有量の下限は、好ましくは１重量％以上、より好ましくは５重量％以上、さらに好ましくは１０重量％以上である。同様に、含有量の上限は、好ましくは９９重量％以下、より好ましくは８０重量％以下、さらに好ましくは７０重量％以下である。このような含有量に設定することによって、不飽和二重結合を十分量導入することができるので、十分な靭性および強度を有する成形体を提供し得る共重合体が得られ得る。
【００３４】
官能基含有共重合体と、該共重合体が含有する官能基との反応性を有する官能基を有する不飽和二重結合含有単量体とを反応させる方法は、官能基含有共重合体が有する官能基と、不飽和二重結合含有単量体が有する官能基との組み合わせに応じて、適切に選択され得る。好ましくは、エステル化反応、ウレタン化反応、アセタール化（ヘミアセタール化）反応が採用され得る。エステル結合、ウレタン結合、アセタール結合、またはヘミアセタール結合を介して不飽和二重結合を有することにより、得られる成形体の靭性を一層向上することができるからである。
【００３５】
不飽和二重結合含有単量体としては、上記官能基を有するラジカル重合性化合物と同様の化合物を用いることができる。
【００３６】
上記官能基の組み合わせが、カルボキシル基と水酸基、カルボキシル基とエポキシ基、酸無水物基と水酸基である場合、エステル化反応が好ましく用いられる。エステル化反応においては、代表的には、エステル化触媒の存在下、官能基含有共重合体と不飽和二重結合含有単量体とを反応させる。反応温度は、好ましくは８０℃以上、より好ましくは９０℃以上であり、好ましくは１５０℃以下、より好ましくは１３０℃以下である。反応時間は、好ましくは６０分以上、より好ましくは１２０分以上であり、好ましくは４２０分以下、より好ましくは３６０分以下である。エステル化触媒としては、任意の適切なものが採用され得る。具体例としては、トリエチルアミン、Ｎ，Ｎ−ジメチルベンジルアミン、Ｎ，Ｎ−ジメチルアニリン、ジアザビシクロオクタン等の３級アミン類；トリメチルベンジルアンモニウムクロライド、メチルトリエチルアンモニウムクロライド等の４級アンモニウム塩類；トリフェニルホスフィン、トリブチルホスフィン等のホスフィン類；テトラフェニルホスホニウムブロマイド等のホスホニウム塩；２−メチルイミダゾール、１，２−ジメチルイミダゾール、２−エチル−４−メチルイミダゾール等のイミダゾール類；トリフェニルスチビン等が挙げられる。
【００３７】
上記官能基の組み合わせが、水酸基とイソシアネート基である場合、ウレタン化反応が好ましく用いられる。ウレタン化反応においては、代表的には、ウレタン化触媒の存在下、官能基含有共重合体と不飽和二重結合含有単量体とを反応させる。反応温度は、好ましくは５０℃以上、より好ましくは６０℃以上であり、好ましくは１００℃以下、より好ましくは９０℃以下である。反応時間は、好ましくは６０分以上、より好ましくは１２０分以上であり、好ましくは４２０分以下、より好ましくは３６０分以下である。ウレタン化触媒としては、任意の適切なものが採用され得る。具体例としては、アルキルチタン酸塩、オクチル酸塩、ジブチル錫ジラウレート、オクチル酸鉛等の各種のカルボン酸の金属塩類；モノブチル錫サルファイド、ジオクチル錫メルカプタイト等のスルフィド型またはメルカプチド型の各種の有機錫化合物が挙げられる。
【００３８】
上記官能基の組み合わせが、水酸基とビニルエーテル基、カルボキシル基とビニルエーテル基である場合、アセタール化（ヘミアセタール化）反応が好ましく用いられる。アセタール化（ヘミアセタール化）反応においては、代表的には、アセタール化（ヘミアセタール化）触媒の存在下、官能基含有共重合体と不飽和二重結合含有単量体とを反応させる。反応温度は、好ましくは４０℃以上、より好ましくは５０℃以上であり、好ましくは８０℃以下、より好ましくは７０℃以下である。反応時間は、好ましくは６０分以上、より好ましくは１２０分以上であり、好ましくは４２０分以下、より好ましくは３６０分以下である。反応終了後に、触媒を不活性化することが好ましい。アセタール化（ヘミアセタール化）触媒としては、任意の適切なものが採用され得る。具体例としては、酸が好適である。酸としては、例えば、ギ酸、酢酸、プロピオン酸、ブタン酸、トリクロロ酢酸、ジクロロ酢酸、ピルビン酸、グリコール酸等の脂肪族モノカルボン酸；シュウ酸、マレイン酸、オキサロ酢酸、マロン酸、フマル酸、酒石酸、クエン酸等の脂肪族多価カルボン酸；安息香酸、テレフタル酸等の芳香族カルボン酸；ベンゼンスルホン酸、ｐ−トルエンスルホン酸、ｐ−トルエンスルホン酸ピリジニウム塩、ｐ−トルエンスルホン酸キノリニウム塩等の芳香族スルホン酸またはその塩；硫酸ナトリウム、硫酸カリウム、硫酸マグネシウム、硫酸カルシウム、硫酸ニッケル、硫酸銅、硫酸ジルコニウム等の硫酸塩；硫酸水素ナトリウム、硫酸水素カリウム等の硫酸水素塩；硫酸、塩酸、リン酸、ポリリン酸等の鉱酸；リンバ等のモリブデン酸、リンタングストモリブデン酸、ケイタングストモリブデン酸等のヘテロポリ酸；酸性ゼオライト；ベースレジンがフェノール系樹脂またはスチレン系樹脂であり、ゲル型、ポーラス型またはマクロポーラス型の何れかの形態を示し、かつ、スルホン酸基およびアルキルスルホン酸基からなる群より選ばれる少なくとも一種のイオン交換基を有する酸性イオン交換樹脂等が挙げられる。
【００３９】
上記各反応においては、重合禁止剤を用いることが好ましい。不飽和二重結合含有単量体同士の所望しない重合反応を防止し得るからである。重合禁止剤としては、ヒドロキノン、メトキシヒドロキノン、ベンゾキノン、ｐ−ｔｅｒｔ−ブチルカテコール等のキノン系重合禁止剤；２，６−ジ−ｔｅｒｔ−ブチルフェノール、２，４−ジ−ｔｅｒｔ−ブチルフェノール、２−ｔｅｒｔ−ブチル４，６−ジメチルフェノール、２，６−ジ−ｔｅｒｔ−ブチル−４−メチルフェノール、２，４，６−トリ−ｔｅｒｔ−ブチルフェノール等のアルキルフェノール系重合禁止剤；アルキル化ジフェニルアミン、Ｎ，Ｎ′−ジフェニル−ｐ−フェニレンジアミン、フェノチアジン等のアミン系重合禁止剤；４−ヒドロキシ−２，２，６，６−テトラメチルピペリジン−Ｎ−オキシル等のＮ−オキシル類；ジメチルジチオカルバミン酸銅、ジエチルジチオカルバミン酸銅、ジブチルジチオカルバミン酸銅等のジチオカルバミン酸銅系重合禁止剤等が好適である。これらは単独で用いてもよく、２種以上を併用してもよい。これらの中でも、キノン系やＮ−オキシル類の重合禁止剤が好ましく、ベンゾキノン、フェノチアジンや４−ヒドロキシ−２，２，６，６−テトラメチルピペリジン−Ｎ−オキシル等がより好ましく用いられる。
【００４０】
上記各反応における官能基含有共重合体および不飽和二重結合含有単量体の使用量は、得られる化合物（Ａ）の用途等に応じて適切に設定され得る。不飽和二重結合含有単量体の使用量の下限は、官能基含有共重合体１００重量部に対し、好ましくは５重量部以上、より好ましくは１０重量部以上、さらに好ましくは２０重量部以上である。同様に、使用量の上限は、好ましくは３００重量部以下、より好ましくは２００重量部以下、さらに好ましくは１５０重量部以下である。
【００４１】
上記のようにして得られる化合物（Ａ）の数平均分子量の下限は、好ましくは１，０００以上、より好ましくは２，０００以上、さらに好ましくは３，０００以上である。同様に、数平均分子量の上限は、好ましくは１，０００，０００以下、より好ましくは５００，０００以下、さらに好ましくは１００，０００以下である。このような分子量であれば、低粘度で成形性に優れた硬化性組成物を得ることができる。
【００４２】
化合物（Ａ）の二重結合当量（二重結合１個当たりの分子量）の下限は、好ましくは１５０以上、より好ましくは２００以上、さらに好ましくは２５０以上、特に好ましくは３００以上である。同様に、二重結合当量の上限は、好ましくは１０，０００以下、より好ましくは５，０００以下、さらに好ましくは３，０００以下、特に好ましくは２，０００以下である。二重結合当量が１５０未満であると、硬化によって得られる成形体が硬くなりすぎ、脆くなる場合がある。二重結合当量が１０，０００を超えると、得られる成形体の耐熱性および耐溶剤性が不十分となる場合がある。
【００４３】
化合物（Ａ）のＳＰ値は、反応性希釈剤（Ｂ）のＳＰ値との差が１．２以下となる限り、任意の適切な値であり得る。化合物（Ａ）のＳＰ値の下限は、好ましくは１０以上、より好ましくは１２以上、さらに好ましくは１４以上である。同様に、ＳＰ値の上限は、好ましくは３０以下、より好ましくは２８以下、さらに好ましくは２６以下である。
【００４４】
硬化性組成物中における化合物（Ａ）の含有量の下限は、好ましくは１重量％以上、より好ましくは３重量％以上、さらに好ましくは５重量％以上、特に好ましくは１０重量％以上である。同様に、上限は、好ましくは９９重量％以下、より好ましくは８０重量％以下、さらに好ましくは６０重量％以下、特に好ましくは５０重量％以下である。該含有量が１重量％未満であると、カルバゾイル基の含有量が低下するので、カルバゾイル基の効果（例えば、高屈折率）が十分に得られない場合がある。また、該含有量が９９重量％を超えると、硬化性組成物の粘度が高くなり、作業性が低下する場合がある。
【００４５】
Ｂ．反応性希釈剤（Ｂ）
反応性希釈剤（Ｂ）としては、任意の適切なものが採用され得る、好ましくは２５℃での粘度が１Ｐａ・ｓ以下の液状物質である。このような反応性希釈剤（Ｂ）を用いることにより、硬化性組成物の粘度が低下し、成形性が向上するので、微細な形状の成形体を容易に形成することができる。さらに、硬化により架橋構造を形成するので、高耐熱性の成形体を得ることができる。本発明においては、反応性希釈剤（Ｂ）を、単独で用いてもよく、２種以上併用してもよい。
【００４６】
反応性希釈剤（Ｂ）のＳＰ値は、化合物（Ａ）のＳＰ値との差が１．２以下となる限り、任意の適切な値であり得る。反応性希釈剤（Ｂ）のＳＰ値の下限は、好ましくは１０以上、より好ましくは１２以上、さらに好ましくは１４以上である。同様に、ＳＰ値の上限は、好ましくは３０以下、より好ましくは２８以下、さらに好ましくは２６以下である。
【００４７】
反応性希釈剤（Ｂ）としては、具体的には、メチル（メタ）アクリレート、エチル（メタ）アクリレート、プロピル（メタ）アクリレート、ブチル（メタ）アクリレート、２−エチルヘキシル（メタ）アクリレート、ラウリル（メタ）アクリレート、シクロヘキシル（メタ）アクリレート、シクロヘキシルメチル（メタ）アクリレート、ベンジル（メタ）アクリレート、ジシクロペンテニル（メタ）アクリレート、メトキシエチル（メタ）アクリレート、エトキシエチル（メタ）アクリレート、ブトキシエチル（メタ）アクリレート、メトキシエトキシエチル（メタ）アクリレート、エトキシエトキシエチル（メタ）アクリレート、メトキシポリエチレングリコール（メタ）アクリレート、テトラヒドロフルフリル（メタ）アクリレート、２−ヒドロキシエチル（メタ）アクリレート、２−ヒドロキシプロピル（メタ）アクリレート、４−ヒドロキシブチル（メタ）アクリレート、４−ヒドロキシメチルシクロヘキシルメチル（メタ）アクリレート、ポリエチレングリコール（メタ）アクリレート、（メタ）アクリル酸、（メタ）アクリロイルモルホリン、Ｎ，Ｎ−ジメチルアミノエチル（メタ）アクリレート、フェニルエチル（メタ）アクリレート、フェノキシポリエチレングリコール（メタ）アクリレート、ビフェニロキシエチル（メタ）アクリレート、α−ヒドロキシメチルアクリル酸メチル、α−ヒドロキシメチルアクリル酸エチル、α−ヒドロキシメチルアクリル酸ブチル、α−ブロモメチルアクリル酸メチル、α−ブロモメチルアクリル酸エチル、α−ブロモメチルアクリル酸ブチル、α−アセトキシメチルアクリル酸メチル等の単官能（メタ）アクリレート類；Ｎ，Ｎ−ジメチル（メタ）アクリルアミド、Ｎ−メチロール（メタ）アクリルアミド等の単官能（メタ）アクリルアミド類；メチルビニルエーテル、エチルビニルエーテル、プロピルビニルエーテル、ブチルビニルエーテル、２−エチルヘキシルビニルエーテル、ラウリルビニルエーテル、シクロヘキシルビニルエーテル、シクロヘキシルメチルビニルエーテル、ベンジルビニルエーテル、ジシクロペンテニルビニルエーテル、メトキシエチルビニルエーテル、エトキシエチルビニルエーテル、ブトキシエチルビニルエーテル、メトキシエトキシエチルビニルエーテル、エトキシエトキシエチルビニルエーテル、メトキシポリエチレングリコールビニルエーテル、テトラヒドロフルフリルビニルエーテル、２−ヒドロキシエチルビニルエーテル、２−ヒドロキシプロピルビニルエーテル、４−ヒドロキシブチルビニルエーテル、４−ヒドロキシメチルシクロヘキシルメチルビニルエーテル、ジエチレングリコールモノビニルエーテル、ポリエチレングリコールビニルエーテル、クロルエチルビニルエーテル、クロルブチルビニルエーテル等の単官能ビニルエーテル類；Ｎ−ビニルピロリドン、Ｎ−ビニルカプロラクタム、Ｎ−ビニル−Ｎ−メチルホルムアミド、Ｎ−ビニルイミダゾール、Ｎ−ビニルホルムアミド、Ｎ−ビニルアセトアミド等の単官能Ｎ−ビニル化合物類；スチレン、α−メチルスチレン、酢酸アリル、酢酸ビニル、プロピオン酸ビニル、安息香酸ビニル等の単官能ビニル化合物類；無水マレイン酸、マレイン酸、マレイン酸ジメチル、マレイン酸��ノメチル、フマル酸ジメチル、フマル酸モノメチル、無水イタコン酸、イタコン酸、イタコン酸ジメチル、イタコン酸モノメチル、メチレンマロン酸、メチレンマロン酸ジメチル、メチレンマロン酸モノメチル、桂皮酸、桂皮酸メチル、クロトン酸、クロトン酸メチル等の単官能α，β−不飽和化合物類；メチルグリシジルエーテル、エチルグリシジルエーテル、プロピルグリシジルエーテル、ブチルグリシジルエーテル、２−エチルヘキシルグリシジルエーテル、ラウリルグリシジルエーテル、シクロヘキシルグリシジルエーテル、シクロヘキシルメチルグリシジルエーテル、ベンジルグリシジルエーテル、ジシクロペンテニルグリシジルエーテル、メトキシエチルグリシジルエーテル、エトキシエチルグリシジルエーテル、ブトキシエチルグリシジルエーテル、メトキシエトキシエチルグリシジルエーテル、エトキシエトキシエチルグリシジルエーテル、メトキシポリエチレングリコールグリシジルエーテル、テトラヒドロフルフリルグリシジルエーテル、２−ヒドロキシエチルグリシジルエーテル、２−ヒドロキシプロピルグリシジルエーテル、４−ヒドロキシブチルグリシジルエーテル、４−ヒドロキシメチルシクロヘキシルメチルグリシジルエーテル、ポリエチレングリコールグリシジルエーテル等の単官能エポキシ化合物類；３−メチル−３−ヒドロキシメチルオキセタン、３−エチル−３−ヒドロキシメチルオキセタン、３−メチル−３−フェノキシメチルオキセタン、３−エチル−３−フェノキシメチルオキセタン、３−メチル−３−（２−エチルヘキシロキシメチル）オキセタン、３−エチル−３−（２−エチルヘキシロキシメチル）オキセタン等の単官能脂環式エーテル化合物類；エチレングリコールジ（メタ）アクリレート、ジエチレングリコールジ（メタ）アクリレート、トリエチレングリコールジ（メタ）アクリレート、ポリエチレングリコールジ（メタ）アクリレート、ブチレングリコールジ（メタ）アクリレート、ヘキサンジオールジ（メタ）アクリレート、シクロヘキサンジメタノールジ（メタ）アクリレート、ビスフェノールＡアルキレンオキサイドジ（メタ）アクリレート、トリメチロールプロパントリ（メタ）アクリレート、ジペンタエリスリトールヘキサ（メタ）アクリレート、ビスフェノキシエタノールフルオレンジ（メタ）アクリレート等の多官能（メタ）アクリレート類；エチレングリコールジビニルエーテル、ジエチレングリコールジビニルエーテル、ポリエチレングリコールジビニルエーテル、ブチレングリコールジビニルエーテル、ヘキサンジオールジビニルエーテル、ビスフェノールＡアルキレンオキサイドジビニルエーテル、トリメチロールプロパントリビニルエーテル等の多官能ビニルエーテル類；ジビニルベンゼン等の多官能ビニル化合物類；エチレングリコールジグリシジルエーテル、ジエチレングリコールジグリシジルエーテル、ポリエチレングリコールジグリシジルエーテル、ブチレングリコールジグリシジルエーテル、ヘキサンジオールジグリシジルエーテル、ビスフェノールＡアルキレンオキサイドジグリシジルエーテル、トリメチロールプロパントリグリシジルエーテル等の多官能エポキシ化合物類；ジ［１−メチル（３−オキセタニル）］メチルエーテ���、ジ［１−エチル（３−オキセタニル）］メチルエーテル、１，４−ビス｛［（３−メチル−３−オキセタニル）メトキシ］メチル｝ベンゼン、１，４−ビス｛［（３−エチル−３−オキセタニル）メトキシ］メチル｝ベンゼン、ビス｛４−［（３−メチル−３−オキセタニル）メトキシ］メチル｝ベンジルエーテル、ビス｛４−［（３−エチル−３−オキセタニル）メトキシ］メチル｝ベンジルエーテル等の多官能脂環式エーテル化合物類；（メタ）アクリル酸２−ビニロキシエチル、（メタ）アクリル酸３−ビニロキシプロピル、（メタ）アクリル酸１−メチル−２−ビニロキシエチル、（メタ）アクリル酸２−ビニロキシプロピル、（メタ）アクリル酸４−ビニロキシブチル、（メタ）アクリル酸１−メチル−３−ビニロキシプロピル、（メタ）アクリル酸１−ビニロキシメチルプロピル、（メタ）アクリル酸２−メチル−３−ビニロキシプロピル、（メタ）アクリル酸１，１−ジメチル−２−ビニロキシエチル、（メタ）アクリル酸３−ビニロキシブチル、（メタ）アクリル酸１−メチル−２−ビニロキシプロピル、（メタ）アクリル酸２−ビニロキシブチル、（メタ）アクリル酸４−ビニロキシシクロヘキシル、（メタ）アクリル酸６−ビニロキシヘキシル、（メタ）アクリル酸４−ビニロキシメチルシクロヘキシルメチル、（メタ）アクリル酸３−ビニロキシメチルシクロヘキシルメチル、（メタ）アクリル酸２−ビニロキシメチルシクロヘキシルメチル、（メタ）アクリル酸ｐ−ビニロキシメチルフェニルメチル、（メタ）アクリル酸ｍ−ビニロキシメチルフェニルメチル、（メタ）アクリル酸ｏ−ビニロキシメチルフェニルメチル、（メタ）アクリル酸２−（ビニロキシエトキシ）エチル、（メタ）アクリル酸２−（ビニロキシイソプロポキシ）エチル、（メタ）アクリル酸２−（ビニロキシエトキシ）プロピル、（メタ）アクリル酸２−（ビニロキシエトキシ）イソプロピル、（メタ）アクリル酸２−（ビニロキシイソプロポキシ）プロピル、（メタ）アクリル酸２−（ビニロキシイソプロポキシ）イソプロピル、（メタ）アクリル酸２−（ビニロキシエトキシエトキシ）エチル、（メタ）アクリル酸２−（ビニロキシエトキシイソプロポキシ）エチル、（メタ）アクリル酸２−（ビニロキシイソプロポキシエトキシ）エチル、（メタ）アクリル酸２−（ビニロキシイソプロポキシイソプロポキシ）エチル、（メタ）アクリル酸２−（ビニロキシエトキシエトキシ）プロピル、（メタ）アクリル酸２−（ビニロキシエトキシイソプロポキシ）プロピル、（メタ）アクリル酸２−（ビニロキシイソプロポキシエトキシ）プロピル、（メタ）アクリル酸２−（ビニロキシイソプロポキシイソプロポキシ）プロピル、（メタ）アクリル酸２−（ビニロキシエトキシエトキシ）イソプロピル、（メタ）アクリル酸２−（ビニロキシエトキシイソプロポキシ）イソプロピル、（メタ）アクリル酸２−（ビニロキシイソプロポキシエトキシ）イソプロピル、（メタ）アクリル酸２−（ビニロキシイソプロポキシイソプロポキシ）イソプロピル、（メタ）アクリル酸２−（ビニロキシエトキシエトキシエトキシ）エチル、（メタ）アクリル酸２−（ビニロキシエトキシエトキシエトキシエトキシ）エチル、（メタ）アクリル酸２���（イソプロペノキシエトキシ）エチル、（メタ）アクリル酸２−（イソプロペノキシエトキシエトキシ）エチル、（メタ）アクリル酸２−（イソプロペノキシエトキシエトキシエトキシ）エチル、（メタ）アクリル酸２−（イソプロペノキシエトキシエトキシエトキシエトキシ）エチル、（メタ）アクリル酸ポリエチレングリコールモノビニルエーテル、（メタ）アクリル酸ポリプロピレングリコールモノビニルエーテル等のビニルエーテル基含有（メタ）アクリル酸エステル類；等が挙げられる。これらの中でも、単官能アクリレート類、単官能アクリルアミド類、単官能ビニルエーテル類、単官能エポキシ化合物類、単官能脂環式エーテル化合物類、多官能アクリレート類、多官能アクリルアミド類、多官能ビニルエーテル類、多官能エポキシ化合物類、多官能脂環式エーテル化合物類、フマル酸エステル類、マレイン酸エステル類、ビニルエーテル基含有（メタ）アクリル酸エステル類が好適に用いられる。
【００４８】
また、ポリエステル（メタ）アクリレート、ウレタンポリ（メタ）アクリレート、ポリシロキサンポリ（メタ）アクリレート、ポリアミドポリ（メタ）アクリレート等の（メタ）アクリロイル基含有硬化性樹脂；ノボラック型エポキシ樹脂類、芳香族エポキシ樹脂、脂環式エポキシ樹脂、脂肪族エポキシ樹脂等のエポキシ基含有硬化性樹脂；エポキシポリ（メタ）アクリレート、カルボン酸変性エポキシ（メタ）アクリレート等の（メタ）アクリロイル基−エポキシ基両含有硬化性樹脂；等の硬化性樹脂を反応性希釈剤（Ｂ）として用いることができる。このような硬化性樹脂の数平均分子量の下限は、好ましくは５００以上、より好ましくは１，０００以上、さらに好ましくは２，０００以上である。同様に、数平均分子量の上限は、好ましくは１，０００，０００以下、より好ましくは５００，０００以下、さらに好ましくは１００，０００以下である。
【００４９】
硬化性組成物中における反応性希釈剤（Ｂ）の含有量の下限は、化合物（Ａ）１００重量部に対して、好ましくは１重量部以上、より好ましくは５重量部以上、さらに好ましくは１０重量部以上である。同様に、含有量の上限は、好ましくは２０００重量部以下、より好ましくは１０００重量部以下、さらに好ましくは５００重量部以下である。１重量部より少ないと硬化性組成物の粘度が高くなり、作業性が低下するおそれがある。２０００重量部を越えると硬化性組成物が硬化して得られる硬化物の物性に対する反応性希釈剤の影響が大きくなるので好ましくない。
【００５０】
Ｃ．その他の成分
本発明の硬化性組成物は、必要に応じて、重合開始剤、熱重合促進剤、光増感剤、光重合促進剤、その他の添加剤等を含み得る。
【００５１】
重合開始剤としては、熱により重合開始効果を発揮する熱重合開始剤および／または光により重合開始効果を発揮する光重合開始剤を用いることができる。重合開始剤は、１種または２種以上を用いることができる。
【００５２】
熱重合開始剤としては、加熱により重合開始ラジカルを発生する熱ラジカル重合開始剤と、加熱により重合開始カチオンを発生する熱カチオン重合開始剤が挙げられる。好ましくは熱ラジカル重合開始剤である。反応性に優れるからである。
【００５３】
熱ラジカル重合開始剤としては、任意の適切なものが用いられ得る。具体的には、メチルエチルケトンパーオキサイド、シクロヘキサノンパーオキサイド、クメンハイドロパーオキサイド、ｔ−ブチルパーオキシ−２−エチルヘキサノエート、ｔ−ブチルパーオキシベンゾエート、ベンゾイルパーオキサイド等の金属石鹸および／またはアミン化合物等の触媒作用により効率的にラジカルを発生させることができる化合物や２，２′−アゾビスイソブチロニトリル、２，２′−アゾビス（２、４−ジメチルバレロニトリル）が好適である。
【００５４】
前記光重合開始剤としては、光線の照射により重合開始ラジカルを発生する光ラジカル重合開始剤と、光線の照射により重合開始カチオンを発生する光カチオン重合開始剤が挙げられる。好ましくは光ラジカル重合開始剤である。反応性に優れるからである。
【００５５】
光ラジカル重合開始剤としては、任意の適切なものが用いられ得る。具体的には、アセトフェノン類、ベンゾフェノン類、アシルフォスフィンオキサイド類が好適である。特に２−ヒドロキシ−２−メチル−１−フェニルプロパン−１−オン、２−メチル２−モルホリノ（４−チオメチルフェニル）プロパン−１オンが好適である。
【００５６】
硬化性組成物中における重合開始剤の含有量の下限は、硬化性組成物全体に対して、好ましくは０．０５重量％以上、より好ましくは０．１重量％以上、さらに好ましくは０．２重量％以上である。また、含有量の上限は、硬化性組成物全体に対して、好ましくは２０重量％以下、より好ましくは１５重量％以下、さらに好ましくは１０重量％以下である。重合開始剤が０．０５重量％より少ないと十分な硬化が得られないおそれがあり、２０重量％より多くても硬化物の物性の更なる改善は認められず、むしろ悪影響を及ぼすおそれがある上、経済性を損なうことがある。
【００５７】
その他の添加物としては、無機充填剤、非反応性樹脂（例えば、アクリルポリマー、ポリエステル、ポリウレタン、ポリスチレン、ポリ塩化ビニル等）、有機溶剤、着色顔料、可塑剤、重合禁止剤、紫外線吸収剤、酸化防止剤、艶消し剤、染料、消泡剤、レベリング剤、帯電防止剤、分散剤、スリップ剤、表面改質剤、揺変化剤、揺変助剤等が挙げられる。これら添加物は単独で用いてもよく、２種以上を併用してもよい。
【００５８】
硬化性組成物中における上記その他の添加物の添加量は、添加物の種類、添加物の使用目的、硬化性組成物の用途、硬化性組成物の使用方法等により適切に設定され得る。
【００５９】
例えば、上記無機充填剤としては、硬化性組成物全体に対して、添加量下限が、１重量％以上が好ましく、１０重量％以上がより好ましく、２０重量％以上がさらに好ましく、添加量上限が、８００重量％以下が好ましく、６００重量％以下がより好ましく、５００重量％以下がさらに好ましい。
【００６０】
上記非反応性樹脂、有機溶剤、着色顔料、可塑剤、揺変化剤としては、硬化性組成物全体に対して、添加量下限が、１重量％以上が好ましく、５重量％以上がより好ましく、１０重量％以上がさらに好ましく、添加量上限が、４０重量％以下が好ましく、３０重量％以下がより好ましく、２５重量％以下がさらに好ましい。
【００６１】
上記重合禁止剤、紫外線吸収剤、酸化防止剤、艶消し剤、染料、消泡剤、レベリング剤、帯電防止剤、分散剤、スリップ剤、表面改質剤、揺変助剤としては、硬化性組成物全体に対して、添加量下限が、０．０００１重量％以上が好ましく、０．００１重量％以上がより好ましく、０．０１重量％以上がさらに好ましく、添加量上限が、５重量％以下が好ましく、３重量％以下がより好ましく、１重量％以下がさらに好ましい。
【００６２】
Ｄ．製造方法
本発明の硬化性組成物は、代表的には、上記の各成分を混合することにより得られる。必要に応じて溶媒を混合してもよい。溶媒としては、上記各成分を溶解し得る溶媒が好ましく用いられる。例えば、上記溶液重合で用いられ得る溶媒が挙げられる。
【００６３】
《成形体》
本発明の成形体は、上記硬化性組成物を硬化させて得られる。硬化方法としては、任意の適切な方法が採用され得る。例えば、加熱、活性エネルギー線照射等により硬化させることができ、好ましくは電磁波、紫外線、可視光線、赤外線、電子線、ガンマー線等の活性エネルギー線を用いて硬化させる。なかでも、紫外線および電子線照射が好ましい。成形体の靭性および加工密着性を向上させることができるからである。
【００６４】
上記紫外線による硬化の場合、波長１５０〜４５０ｎｍの範囲内の光を含む光源を用いることが好ましい。この様な光源としては、具体的には、太陽光線、低圧水銀灯、高圧水銀灯、超高圧水銀灯、メタルハライド灯、ガリウム灯、キセノン灯、カーボンアーク灯等が好適である。これらの光源と共に、赤外線、遠赤外線、熱風、高周波加熱等による熱の併用も可能である。照射量は、例えば、１００〜５０００ｍＪ／ｃｍ２であり得る。
【００６５】
上記電子線による硬化は、加速電圧の下限が、好ましくは１０ｋＶ以上、より好ましくは２０ｋＶ以上、さらに好ましくは３０ｋＶ以上、その上限が、好ましくは５００ｋＶ以下、より好ましくは３００ｋＶ以下、さらに好ましくは２００ｋＶ以下である電子線を用いればよい。また、照射量は、その下限が、２ｋＧｙ以上が好ましく、３ｋＧｙ以上がより好ましく、５ｋＧｙ以上がさらに好ましく、その下限が、５００ｋＧｙ以下が好ましく、３００ｋＧｙ以下がより好ましく、２００ｋＧｙ以下がさらに好ましい。電子線と共に、赤外線、遠赤外線、熱風、高周波加熱等による熱の併用も可能である。
【００６６】
成形体の形状は、用途等に応じて適切に設定され得る。例えば、硬化性組成物を任意の適切な基材上に塗布し、硬化させることにより、シート状の成形体が得られる。また、硬化性組成物を任意の適切な成形型に注入し、硬化させることにより、所望の形状の成形体が得られる。
【００６７】
本発明の成形体は、高い靭性と非常に優れた透明性を有し、さらに、カルバゾイル基を有するので、高い屈折率をも有する。したがって、本発明の成形体は、例えば、液晶表示素子用カラーフィルター着色レジスト、樹脂ブラックマトリックス、保護膜用オーバーコート剤、柱状スペーサー、液晶シール材、光学フィルム用ハードコート、ＡＧバインダー、拡散フィルムバインダー、ＡＲ用高屈折材料、ＬＲ用高屈折材料、透明電極、位相差フィルム、拡散板用途、ＡＧ用途等に用いられる有機微粒子、プリント配線基板用ソルダーレジスト、エッチングレジスト、無電解メッキレジスト、光センサー素子、ＩＣカード接着剤、フォトリフラクティブ・フォトポリマー等のホログラム材料、複写機・プリンター・ファクシミリ用画像形成トナー、画像形成部材、有機ＥＬ用正孔移送層、発光層、ＰＳ版、ＣＴＰ印刷版等の刷版用感光性材料、光導波路、フレネルレンズ・レンチキュラーレンズ・プリズムシート・カメラ用レンズ・マイクロレンズアレイ等のレンズ材料に用いることが可能である。特に、光学フィルム用ハードコート、ＡＧバインダー、拡散フィルムバインダー、ＡＲ用高屈折材料、ＬＲ用高屈折材料、光導波路、フレネルレンズ・レンチキュラーレンズ・プリズムシート・カメラ用レンズ・マイクロレンズアレイ等のレンズ材料用途に好適に用いることができる。
【実施例】
【００６８】
以下、実施例により本発明をさらに詳細に説明するが、本発明はこれらの実施例には限定されない。なお、特に明記しない限り、実施例における部および％は重量基準である。
【００６９】
実施例における各測定方法を以下に示す。
〔分子量〕
数平均分子量および重量平均分子量は、ＧＰＣ（ゲルパーミエーションクロマトグラフィー）によるポリスチレン換算の値である。
測定装置：東ソー社製「ＨＬＣ−８２２０ＧＰＣ」
カラム：東ソー社製「ＴＳＫ  Ｇｅｌ−ＳｕｐｅｒＨＭ−Ｎ」２本、および「ＴＳＫ  Ｇｅｌ−ＳｕｐｅｒＨ２０００」１本をこの順で接続したもの
溶離液：テトラヒドロフラン
流速：０．６ｍＬ／分
〔ＳＰ値〕
Ａｃｃｅｌｒｙｓ  Ｓｏｆｔｗａｒｅ，  Ｉｎｃ．製、Ｍａｔｅｒｉａｌｓ  ＳｔｕｄｉｏＲ  Ｖｅｒ４．２のＳｙｎｔｈｉａモジュールを用いて計算した。具体的には、Ｆｅｄｏｒｓ法を用い、２９８ＫでのＳＰ値を計算にて求めた。なお、合成した重合体のＳＰ値は、分子量を１００，０００として計算した。
【００７０】
［合成例１］
攪拌装置、温度計、コンデンサー、窒素ガス導入管、および滴下装置を備えた０．５リットルのフラスコに、トルエン５０ｇを入れ、充分窒素置換した後、９０℃に昇温した。続いて、カルバゾイルエチルアクリレート８０ｇと、ベンジルメタクリレート２０ｇと、ｎ−ドデシルメルカプタン０．８６４ｇと、トルエン１３０ｇとの混合液およびｔ−ブチルパーオキシ−２−エチルヘキサノエート（日油株式会社製、製品名「パーブチルＯ」）１ｇとシクロヘキサノン２０ｇとの混合液を同時に２時間かけて系内に滴下した。滴下終了後９０℃で２時間、次いで、１１０℃で２時間かけて重合を行った。
【００７１】
得られた重合体溶液を、大量のメタノール中に攪拌しながらゆっくり滴下して重合体を再沈し、ろ過および乾燥を行って重合体（１）を得た。得られた重合体（１）の数平均分子量は８５００、重量平均分子量は１２５００であった。
【００７２】
［合成例２］
攪拌装置、温度計、コンデンサー、窒素ガス導入管、および滴下装置を備えた０．５リットルのフラスコに、トルエン５０ｇを入れ、充分窒素置換した後、９０℃に昇温した。続いて、カルバゾイルエチルメタクリレート８０ｇと、ベンジルメタクリレート２０ｇと、ｎ−ドデシルメルカプタン０．８３４ｇと、トルエン１３０ｇとの混合液およびｔ−ブチルパーオキシ−２−エチルヘキサノエート（日油株式会社製、製品名「パーブチルＯ」）１ｇとシクロヘキサノン２０ｇとの混合液を同時に２時間かけて系内に滴下した。滴下終了後９０℃で２時間、次いで、１１０℃で２時間かけて重合を行った。
【００７３】
得られた重合体溶液を、大量のメタノール中に攪拌しながらゆっくり滴下して重合体を再沈し、ろ過および乾燥を行って重合体（２）を得た。得られた重合体（２）の数平均分子量は８９００、重量平均分子量は１３４００であった。
【００７４】
［合成例３］
攪拌装置、温度計、コンデンサー、窒素ガス導入管、および滴下装置を備えた０．５リットルのフラスコに、トルエン５０ｇを入れ、充分窒素置換した後、９０℃に昇温した。続いて、カルバゾイルエチルアクリレート１００ｇと、ｎ−ドデシルメルカプタン０．７６４ｇと、シクロヘキサノン１８０ｇとの混合液およびｔ−ブチルパーオキシ−２−エチルヘキサノエート（日油株式会社製、製品名「パーブチルＯ」）１ｇとシクロヘキサノン２０ｇとの混合液を同時に２時間かけて系内に滴下した。滴下終了後９０℃で２時間、次いで、１１０℃で２時間かけて重合を行った。
【００７５】
得られた重合体溶液を、大量のメタノール中に攪拌しながらゆっくり滴下して重合体を再沈し、ろ過および乾燥を行って重合体（３）を得た。得られた重合体（３）の数平均分子量は７５００、重量平均分子量は１１０００であった。
【００７６】
［合成例４］
攪拌装置、温度計、コンデンサー、窒素ガス導入管、および滴下装置を備えた０．５リットルのフラスコに、トルエン５０ｇを入れ、充分窒素置換した後、９０℃に昇温した。続いて、カルバゾイルエチルアクリレート８０ｇと、アクリル酸２０ｇと、ｎ−ドデシルメルカプタン１．１７３ｇと、トルエン２８０ｇとの混合液およびｔ−ブチルパーオキシ−２−エチルヘキサノエート（日油株式会社製、製品名「パーブチルＯ」）１ｇとトルエン２０ｇとの混合液を同時に２時間かけて系内に滴下した。滴下終了後９０℃で２時間、次いで、１１０℃で２時間かけて重合を行った。
【００７７】
得られた反応液に重合禁止剤として４−ヒドロキシ−２，２，６，６−テトラメチルピペリジン−Ｎ−オキシル（４Ｈ−ＴＥＭＰＯ）０．０１ｇを添加した。次いで、グリシジルメタクリレート３９．５ｇとエステル化触媒としてテトラフェニルホスホニウムブロマイド０．７０ｇとを添加し、空気：窒素＝１：２（体積比）の混合ガスを吹き込みながら１１５℃で４時間エステル化反応を行った。
【００７８】
得られた重合体溶液を、大量のメタノール中に攪拌しながらゆっくり滴下してポリマーを再沈し、ろ過および乾燥を行って重合体（４）を得た。得られた重合体（４）の数平均分子量は９４００、重量平均分子量は１６７００であった。
【００７９】
［実施例１〜１１、比較例１〜２］
表１に示す配合で各成分を混合して硬化性組成物を得た。得られた硬化性組成物の外観観察を以下のとおり行った。
〔外観観察〕
硬化性組成物の外観を目視で観察し、以下の基準によって評価した。結果を表１に示す。
○：透明である
△：部分的にニゴリが認められる
×：全体的にニゴリが認められる
【００８０】
上記硬化性組成物を厚み１２５μｍのＰＥＴフィルム上に＃４２のバーコーターによって均一に塗布した。塗布後のＰＥＴフィルムをガラス板の上にセロハンテープで固定し、熱風乾燥機内に８０℃、３０分間静置して溶媒を除去することにより塗膜を得た。次に、ＵＶ照射装置（ウシオ電機株式会社製、２５０Ｗ超高圧水銀灯、主波長３６５ｎｍ、３６５ｎｍにおける照射強度３２ｍＪ／ｃｍ２）内に上記塗膜が形成されたＰＥＴフィルムを設置し、５００ｍＪ／ｃｍ２のエネルギーのＵＶを照射して、塗膜を硬化させた。得られた硬化塗膜（成形体）について、外観観察を以下のとおり行った。
〔外観観察〕
硬化塗膜の外観を目視で観察し、以下の基準によって評価した。結果を表１に示す。
○：透明である
△：部分的にニゴリが認められる
×：全体的にニゴリが認められる
【００８１】
【表１】
2009096862.tif 000005
【００８２】
表１に示されるとおり、本発明の硬化性組成物および成形体は、透明性が高い。さらに、本発明の成形体は、カルバゾイル基を含有するので、高屈折率（例えば、１．５５以上）であり得る。また、本発明の成形体は、架橋構造を有するので、耐溶剤性および耐熱性に優れ、かつ、高靭性であり得る。
【産業上の利用可能性】
【００８３】
本発明は、光学部材の製造分野等において好適に利用され得る。